ПАССИВАЦИЯ ЧАСТИЦ ЖЕЛЕЗА

1. Частицы железа с покрытием или продукты их реакции, содержащие: частицы железа, имеющие диаметр от примерно 0,5 мкм до примерно 1000 мкм; и
тиоловое покрытие, нанесенное на частицы железа.
2. Частицы железа с покрытием по п. 1, отличающиеся тем, что частицы железа имеют диаметр от примерно 1 мкм до примерно 1000 мкм.
3. Частицы железа с покрытием по п. 2, отличающиеся тем, что частицы железа имеют содержание железа примерно 99 масс. % или более.
4. Частицы железа с покрытием по п. 1, отличающиеся тем, что тиоловое покрытие имеет толщину от примерно 10 ангстрем до примерно 1000 ангстрем.
5. Частицы железа с покрытием по п. 4, отличающиеся тем, что частицы железа с покрытием имеют содержание тиолового покрытия от примерно 1 об.% до примерно 10 об.% в расчете на общий объем частиц железа с тиоловым покрытием, что определяют по разнице в массе и плотности частиц до и после нанесения покрытия.
6. Частицы железа с покрытием по п. 4, отличающиеся тем, что частицы железа с покрытием имеют содержание тиолового покрытия от примерно 1 масс. % до примерно 10 масс. % в расчете на общую массу частиц железа с тиоловым покрытием, что определяют по разнице в массе частиц до и после нанесения покрытия.
7. Частицы железа с покрытием по п. 6, отличающиеся тем, что частицы железа с покрытием имеют содержание тиолового покрытия от примерно 2 масс. % до примерно 5 масс. % в расчете на общую массу частиц железа с тиоловым покрытием, что определяют по разнице в массе частиц до и после нанесения покрытия.
s
8. Частицы железа с покрытием по п. 1, отличающиеся тем, что частицы железа с покрытием имеют отношение χ к диаметру частиц от примерно 0,5:1 до примерно 1,5:1.
9. Частицы железа с покрытием по п. 1, отличающиеся тем, что тиоловое покрытие содержит или является продуктом реакции тиолового соединения, выбранного из гетероциклического тиола, дисульфидного соединения, тиолатного соединения и алкилполитиола.
10. Частицы железа с покрытием по п. 9, отличающиеся тем, что тиоловое покрытие содержит или является продуктом реакции алкилполитиола, выбранного из этандитиола, пропандитиола, бутандитиола, пентандитиола, гександитиола, пентандитиола, октандитиола, нонандитиола и декандитиола.
11. Частицы железа с покрытием по п. 9, отличающиеся тем, что тиоловое покрытие содержит или является продуктом реакции гетероциклического тиола, который представляет собой 2,5-димеркапто-1,3,4-тиадиазол.
12. Композиция или продукт ее реакции, содержащий: частицы железа с покрытием по любому из пп. 1-11; и полимер или усилитель адгезии.
13. Композиция по п. 12, отличающаяся тем, что композиция содержит полимер, выбранный из эпоксидной смолы, бисмалеимида, полиимида, полиарилэфиркетона, продукта золь-гель процесса, полиуретана, силикона или частиц магнитореологической жидкости.
14. Композиция по п. 13, отличающаяся тем, что композиция имеет содержание частиц железа с покрытием от примерно 0,5 масс. % до примерно 10 масс. %.
15. Деталь, имеющая поверхность и содержащая композицию по п. 12, нанесенную на поверхность.
16. Способ пассивации частиц железа, включающий:
введение пассивирующего агента, имеющего один или более серосодержащих фрагментов, в растворитель с получением пассивирующего раствора; и
приведения частиц железа, имеющих диаметр от примерно 0,5 мкм до примерно 1000 мкм, в контакт с пассивирующим раствором с получением частиц железа с покрытием.
17. Способ по п. 16, отличающийся тем, что введение пассивирующего агента в растворитель включает введение пассивирующего агента в растворитель, выбранный из спирта, алкилкарбоната, простого эфира, простого гликолевого эфира, тетрагидрофурана, N-метил-2-пирролидона, диметилсульфоксида или их смесей.
18. Способ по п. 17, отличающийся тем, что концентрация пассивирующего агента в пассивирующем растворе составляет от примерно 1 М до примерно 2 М.
19. Способ по п. 16, отличающийся тем, что пассивирующий агент выбирают из гетероциклического тиола, дисульфидного соединения, тиолатного соединения и алкилполитиола.
20. Способ по п. 19, отличающийся тем, что приведение частиц железа в контакт с пассивирующим раствором, включает введение частиц железа в пассивирующий раствор с получением раствора, содержащего пассивирующий агент и частицы железа.
21. Способ по п. 20, дополнительно включающий перемешивание раствора, содержащего пассивирующий агент и частицы железа.
22. Способ по п. 21, дополнительно включающий нагревание пассивирующего раствора до температуры от примерно 40°С до примерно 80°С перед введением частиц железа в пассивирующий раствор.
23. Способ по п. 16, дополнительно включающий фильтрование частиц железа с покрытием и высушивание частиц железа с покрытием путем отверждения частиц железа с покрытием при температуре от примерно 30°С до примерно 70°С.
24. Способ пассивации частиц железа, включающий:
введение частиц железа, имеющих диаметр от примерно 0,5 мкм до примерно 1000 мкм, в растворитель с получением раствора частиц железа; и
приведение пассивирующего агента, имеющего один или более серосодержащих фрагментов, в контакт с раствором частиц железа с получением частиц железа с покрытием.
25. Способ по п. 24, отличающийся тем, что введение частиц железа в растворитель, включает введение частиц железа в растворитель, выбранный из спирта, алкилкарбоната, простого эфира, простого гликолевого эфира, тетрагидрофурана, N-метил-2-пирролидона, диметилсульфоксида или их смесей.
26. Способ по п. 25, отличающийся тем, что приведение пассивирующего агента в контакт с раствором частиц железа, включает введение пассивирующего агента в раствор частиц железа с получением раствора, содержащего пассивирующий агент и частицы железа.
27. Способ по п. 26, дополнительно включающий нагревание раствора частиц железа до температуры от примерно 40°С до примерно 80°С.
28. Способ по п. 27, дополнительно включающий фильтрование частиц железа с покрытием и высушивание частиц железа с покрытием путем отверждения частиц железа с покрытием при температуре от примерно 30°С до примерно 70°С.